ШИХТОВОЙ СОСТАВ ГЛАЗУРИ
GLASE COMPOSITION

Изобретение относится к технологии силикатов и касается шихтовых составов глазурей для нанесения на архитектурно-строительную (архитектурные вставки, панно, розетки, декоративные плитки и др.) и садово-парковую (скульптуру, вазы и др.) керамику.
Известен шихтовой состав глазури, включающий, мас.%: песок кварцевый 41,5; доломит 11,3; бура 29,9; глинозем 7,9; мел 11,3; поташ 5,4; диоксид циркония 6,6; сода кальцинированная 1,4 [1].
Задача изобретения состоит в снижении температуры обжига глазури.
Технический результат достигается тем, что шихтовой состав глазури, включающий песок кварцевый, доломит, буру, мел, поташ, диоксид циркония, соду кальцинировнную, дополнительно содержит криолит при следующем соотношении компонентов, мас.%.: песок кварцевый 27-28; доломит 10-12; бура 29-31; мел 10-12; поташ 5-6; диоксид циркония 6-7; сода кальцинированная 1-2; криолит 6-8.
В таблице приведены варианты шихтового состава глазури.
Таблица
Компоненты
Составы, мас.%
1
2
3
Песок кварцевый
28
27,5
27
Доломит
10
11
12
Бура
29
30
31
Мел
12
11
10
Поташ
6
5,5
5
Диоксид циркония
6
6,5
7
Сода кальцинированная
1
1,5
2
Криолит
8
7
6
Компоненты дозируют в требуемых количествах, измельчают, смешивают и готовят шихту выбранного состава. Из приготовленной шихты при температуре 1400°C варят фритту. Расплав гранулируют в воду. Фритту размалывают до полного прохождения через сетку №008 и подготавливают суспензию влажностью 45-47%. Готовую глазурную суспензию наносят (напылением, поливом, окунанием) на поверхность керамических изделий, сушат на воздухе и обжигают при температуре 900°C.
Источники информации
1. Кашкаев И.С. и др. Производство лицевых керамических изделий. - М.: Стройиздат, 1977. - С.150-151.